СПОСОБ ГИДРОМЕТАЛЛУРГИЧЕСКОГО ОБРАТНОГО ИЗВЛЕЧЕНИЯ ЛИТИЯ ИЗ ФРАКЦИИ ГАЛЬВАНИЧЕСКИХ БАТАРЕЙ, СОДЕРЖАЩЕЙ ОКСИД ЛИТИЯ И МАРГАНЦА

1. Способ гидрометаллургического обратного извлечения лития из содержащей оксид лития и марганца фракции использованных гальванических батарей, отличающийся тем, что фракцию, содержащую оксид лития и марганца с размером частиц до 500 мкм, переводят в растворимое состояние, вводя при температурах от 30 до 70°С в щавелевую кислоту, количество которой стехиометрически избыточно в сравнении с содержанием марганца в оксиде лития и марганца, при соотношении твердого вещества к жидкости в пределах от 10 до 250 г/л, образовавшийся раствор, содержащий литий, отделяют, а оставшийся осадок отмывают по меньшей мере дважды; отделенный раствор с литием и содержащие литий промывочные растворы объединяют, остаточное содержание марганца, находящегося еще в растворенном состоянии, восстанавливают путем осаждения в виде гидроксида, отделяют и отмывают, а оставшийся раствор, содержащий литий, очищают далее путем преобразования в карбонат, хлорид или сульфат и предпочтительно - с последующей кристаллизацией.
2. Способ по п. 1, отличающийся тем, что содержащиеся многовалентные катионы металлов восстанавливают с помощью ионообменников.
3. Способ по п. 1, отличающийся тем, что фракция, содержащая оксид лития и марганца, имеет размер частиц от 100 до 400 мкм.
4. Способ по п. 1, отличающийся тем, что щавелевую кислоту применяют в концентрации от 0,2 до 1,2 моль/л, предпочтительно - от 0,5 до 1,0 моль/л.
5. Способ по п. 1, отличающийся тем, что соотношение твердого вещества и жидкости находится в пределах от 20 до 200 г/л, предпочтительно - от 45 до 90 г/л.
6. Способ по п. 1, отличающийся тем, что перевод в растворимую форму осуществляют при температуре 35-65°С, в частности при 40-60°С.
7. Способ по п. 1, отличающийся тем, что остаток от перевода в растворимую форму отмывают по меньшей мере три раза.
8. Способ по одному из пп. 1-7, отличающийся тем, что применяют 0,1-1-молярный избыток, предпочтительно 0,2-0,8-молярный избыток щавелевой кислоты.
9. Применение изготовленного по способу продукта для производства оксидов лития и переходных металлов или фосфатов лития с переходными металлами, предпочтительно - для использования в качестве активных материалов в катодах литиево-ионных батарей.